ПЛЕНКИ С ПОКРЫТИЕМ И УПАКОВКИ ИЗ НИХ

1. Пленка с покрытием, содержащая:
(а) пленку, содержащую:
3
(i) первый слой, содержащий от 70 до 100 массовых процентов полиэтилена, имеющего плотность 0,930 г/см или менее и максимальную температуру плавления менее 126°С;
3
(ii) второй слой, содержащий от 60 до 100 массовых процентов полиэтилена, имеющего плотность от 0,905 до 0,970 г/см и максимальную температуру плавления в диапазоне от 100°С до 135°С; и
3
(iii) по меньшей мере один внутренний слой между указанными первым слоем и вторым слоем, содержащий от 40 до 100 массовых процентов полиэтилена, имеющего плотность от 0,930 до 0,970 г/см и максимальную температуру плавления в диапазоне от 120°С до 135°С, где полиэтилен представляет собой полиэтилен средней плотности или полиэтилен высокой плотности; и
(b) покрытие на внешней поверхности второго слоя пленки, содержащее сшитый полиуретан, где указанное покрытие по существу не содержит изоцианатных групп.
2. Пленка с покрытием по п. 1, отличающаяся тем, что указанная пленка с покрытием является термостойкой при испытании W-складыванием (W-fold test) при температуре по меньшей мере 230°F (110°С).
3. Пленка с покрытием по п. 1 или 2, отличающаяся тем, что указанная пленка с покрытием имеет глянцевитость по меньшей мере 70 единиц при 60°.
2
4. Пленка с покрытием по любому из пп. 1-3, отличающаяся тем, что количество покрытия на внешней поверхности первого слоя пленки составляет от 1 до 7 г/м, или тем, что пленка с покрытием имеет кинетический коэффициент трения от 0,10 до 1,5 на поверхности с покрытием.
5. Пленка с покрытием по любому из пп. 1-4, отличающаяся тем, что полиуретан получен из: (а) поликарбамата, имеющего в среднем 2,5 или более карбаматных функциональных групп; и (b) полиальдегида, где указанный полиальдегид представляет собой диальдегид, триальдегид или их ацеталь или полуацеталь, и где указанный полиальдегид содержит от 2 до 20 атомов углерода.
3
6. Пленка с покрытием по любому из пп. 1-5, отличающаяся тем, что указанная пленка содержит один или более внутренних слоев с более низкой плотностью между указанными первым слоем и вторым слоем, содержащих от 50 до 100 массовых процентов полиэтилена, имеющего плотность 0,92 г/см или менее и максимальную температуру плавления в диапазоне от 120°С до 135°С.
7. Пленка с покрытием по любому из пп. 1-6, отличающаяся тем, что указанные один или более слоев дополнительно содержат полипропилен, циклический олефиновый сополимер или их смеси в количестве 50 масс.% или менее, предпочтительно менее 30 масс.%.
8. Пленка с покрытием, содержащая:
3
2
(a) однослойную пленку, содержащую от 70 до 100 массовых процентов полиэтилена, имеющего плотность менее 0,930 г/см, индекс расплава (I) менее 2,0 г/10 мин и максимальную температуру плавления менее 126°C; и
(b) покрытие на внешней поверхности указанной пленки, содержащее сшитый полиуретан, где указанное покрытие по существу не содержит изоцианатных групп.
9. Изделие, содержащее пленку с покрытием по любому из пп. 1-8.
10. Изделие по п. 9, отличающееся тем, что толщина указанной пленки с покрытием составляет от 20 до 200 микрон.